(57)【特許請求の範囲】
【請求項１】
５０ｍｏｌ％以上のＢ2 Ｏ3 を含みガラス転移温度が４５０℃以上５５０℃以下であるＢｉ2 Ｏ3 −Ｂ2 Ｏ3 −ＺｎＯガラスのガラス粉末をＺｎＣｄＳ：Ａｇ，Ｃｌ蛍光体粒子又はＺｎＳ：Ｚｎ蛍光体粒子に対して０．０１〜２％の範囲で混合しビークルを加えてペースト化した蛍光体層の形成材料。
【請求項２】
前記ガラス粉末が粒径２０μｍ未満である請求項１記載の蛍光体層の形成材料。
【請求項３】
蛍光体のペーストを基板上に所定パターンで塗布して基板とともに焼成する蛍光表示管における蛍光体層の製造方法において、
５０ｍｏｌ％以上のＢ2 Ｏ3 を含むＢｉ2 Ｏ3 −Ｂ2 Ｏ3 −ＺｎＯガラスのガラス粉末をＺｎＣｄＳ：Ａｇ，Ｃｌ蛍光体粒子又はＺｎＳ：Ｚｎ蛍光体粒子に対して０．０１〜２％の範囲で混合しビークルを加えてペースト状にした材料を所定のパターンで基板上に塗布し、前記基板を前記ガラスのガラス転移温度である４５０℃以上５５０℃以下で加熱して前記ガラス粉末を溶融させることによりＢ2 Ｏ3 の少なくとも一部が昇華して前記蛍光体粒子の表面に低速電子線が通過しうる程度の厚さのＢ2 Ｏ3 の被膜を形成させることを特徴とする蛍光表示管における蛍光体層の製造方法。
【請求項４】
前記ガラス粉末が粒径２０μｍ未満である請求項３記載の蛍光表示管における蛍光体層の製造方法。
【請求項５】
蛍光体のペーストを基板上に所定パターンで塗布して基板とともに焼成してなる蛍光体層と、フィラメント状陰極とを有する蛍光表示管において、
前記蛍光体層が、５０ｍｏｌ％以上のＢ2 Ｏ3 を含むＢｉ2 Ｏ3 −Ｂ2 Ｏ3 −ＺｎＯ  ガラスのガラス粉末をＺｎＣｄＳ：Ａｇ，Ｃｌ蛍光体粒子又はＺｎＳ：Ｚｎ蛍光体粒子に対して０．０１〜２％の範囲で混合しビークルを加えてペースト状にした材料を所定のパターンで基板上に塗布し、前記基板を前記ガラスのガラス転移温度である４５０℃以上５５０℃以下で加熱して前記ガラス粉末を溶融させることによりＢ2 Ｏ3 の少なくとも一部が昇華して前記蛍光体粒子の表面に低速電子線が通過しうる程度の厚さのＢ2 Ｏ3 の被膜を形成させてなる蛍光体層であることを特徴とする蛍光表示管。
【請求項６】
前記ガラス粉末が粒径２０μｍ未満である請求項５記載の蛍光表示管。
【発明の詳細な説明】
【０００１】
【発明の属する技術分野】
本発明は、蛍光表示管の発光部である蛍光体層に係り、特に製造時に高温で焼成しても発光駆動時の輝度が低下しない蛍光体層の形成材料及び蛍光体層の製造方法に関する。
【０００２】
【従来の技術】
特開平８−９２５５１号には、硫化物蛍光体中にＢ2 Ｏ3 を添加して輝度を改善した蛍光表示管の発明が記載されている。即ち、蛍光体ペーストを通常の４５０℃程度で焼成した場合に比べ、高温の５００℃で焼成すると輝度が約半分程度に低下するが、この発明のようにＢ2 Ｏ3 を添加すれば前記高温で焼成しても輝度は低下しないとされている。ただし、Ｂ2 Ｏ3 を含む蛍光体層の製造方法については具体的な開示はない。
【０００３】
【発明が解決しようとする課題】
蛍光表示管の蛍光体層は、蛍光体ペーストをスクリーン印刷法で基板上に印刷し、基板とともに焼成することで形成できる。ここで、従来の技術で説明したように蛍光体層中にＢ2 Ｏ3 を含ませるため、蛍光体ペースト中にＢ2 Ｏ3 を混ぜる方法について考察する。一般にＢ2 Ｏ3 は粉末で市販されているが、その粒径は蛍光体のスクリーン印刷で使用するスクリーンのメッシュよりも大きく、実際にはメッシュを通過することができず、そのままでは使用できない。ところが、微細な粒径のものを用意して使用しようと考えても、Ｂ2 Ｏ3 は吸湿性が高いので、スクリーン印刷可能な小さい粒径の粉末を使用することは実際には困難である。さらに、仮に適当な粒径のＢ2 Ｏ3 をビークルと混合してペーストとすることができたとしても、Ｂ2 Ｏ3 がビークルと反応してペーストは容易に固くなってしまう。さらにまた、Ｂ2 Ｏ3 の粉末を添加した蛍光体ペーストを用いた場合、Ｂ2 Ｏ3 は昇華しやすい性質があるため、蛍光表示管の製造工程における焼成時に蛍光体ペーストからＢ2 Ｏ3 が昇華してフィラメント状陰極に付着してエミッションを低下させるという問題もあった。
【０００４】
本発明は、硫化物蛍光体を高温で焼成した場合にも輝度の低下を生じないようにするために、Ｂ2 Ｏ3 を硫化物蛍光体中に添加するものであり、その添加のための新規な工夫を提供するものである。
【０００５】
【課題を解決するための手段】
請求項１に記載された蛍光体層の形成材料は、５０ｍｏｌ％以上のＢ2 Ｏ3 を含みガラス転移温度が４５０℃以上５５０℃以下であるＢｉ2 Ｏ3 −Ｂ2 Ｏ3 −ＺｎＯガラスのガラス粉末をＺｎＣｄＳ：Ａｇ，Ｃｌ蛍光体粒子又はＺｎＳ：Ｚｎ蛍光体粒子に対して０．０１〜２％の範囲で混合しビークルを加えてペースト化したことを特徴とする。
【０００６】
請求項２に記載された蛍光体層の形成材料は、請求項１記載の蛍光体層の形成材料において、前記ガラス粉末が粒径２０μｍ未満であることを特徴とする。
【０００７】
請求項３に記載された蛍光表示管における蛍光体層の製造方法は、
蛍光体のペーストを基板上に所定パターンで塗布して基板とともに焼成する蛍光表示管における蛍光体層の製造方法において、
５０ｍｏｌ％以上のＢ2 Ｏ3 を含むＢｉ2 Ｏ3 −Ｂ2 Ｏ3 −ＺｎＯガラスのガラス粉末をＺｎＣｄＳ：Ａｇ，Ｃｌ蛍光体粒子又はＺｎＳ：Ｚｎ蛍光体粒子に対して０．０１〜２％の範囲で混合しビークルを加えてペースト状にした材料を所定のパターンで基板上に塗布し、前記基板を前記ガラスのガラス転移温度である４５０℃以上５５０℃以下で加熱して前記ガラス粉末を溶融させることによりＢ2 Ｏ3 の少なくとも一部が昇華して前記蛍光体粒子の表面に低速電子線が通過しうる程度の厚さのＢ2 Ｏ3 の被膜を形成させることを特徴とする。
【０００８】
請求項４に記載された蛍光表示管における蛍光体層の製造方法は、請求項３記載の蛍光表示管における蛍光体層の製造方法において、前記ガラス粉末が粒径２０μｍ未満であることを特徴とする。
【０００９】
請求項５に記載された蛍光表示管は、
蛍光体のペーストを基板上に所定パターンで塗布して基板とともに焼成してなる蛍光体層と、フィラメント状陰極とを有する蛍光表示管において、
前記蛍光体層が、５０ｍｏｌ％以上のＢ2 Ｏ3 を含むＢｉ2 Ｏ3 −Ｂ2 Ｏ3 −ＺｎＯ  ガラスのガラス粉末をＺｎＣｄＳ：Ａｇ，Ｃｌ蛍光体粒子又はＺｎＳ：Ｚｎ蛍光体粒子に対して０．０１〜２％の範囲で混合しビークルを加えてペースト状にした材料を所定のパターンで基板上に塗布し、前記基板を前記ガラスのガラス転移温度である４５０℃以上５５０℃以下で加熱して前記ガラス粉末を溶融させることによりＢ2 Ｏ3 の少なくとも一部が昇華して前記蛍光体粒子の表面に低速電子線が通過しうる程度の厚さのＢ2 Ｏ3 の被膜を形成させてなる蛍光体層であることを特徴としている。
【００１０】
請求項６に記載された蛍光表示管は、請求項５記載の蛍光表示管において、前記ガラス粉末が粒径２０μｍ未満であることを特徴とする。
【００１２】
【発明の実施の形態】
本例では、蛍光体中にＢ2 Ｏ3 を直接添加するのでなく、Ｂ2 Ｏ3 を含むある溶融温度範囲のガラスを作製してこれを粉末とし、蛍光体粉末とともにペースト化して蛍光表示管等における高温の製造工程に供するという手段を採用した。
【００１３】
即ち、蛍光体硫化物蛍光体の粉末に導電材（Ｉｎ2 Ｏ3 又はＺｎＯ）の粉末を混合し、Ｂ2 Ｏ3 を含有したガラスの粉末をさらに混合し、ビークルを加えてペースト状とし、蛍光体層の形成材料（蛍光体ペースト）を得る。
【００１４】
ここで、前記Ｂ2 Ｏ3 を含有したガラスの粉末について説明する。
このガラスは、ＰｂＯやＲ2 Ｏ（Ｒはアルカリ金属）を主成分として含まず、Ｂ2 Ｏ3 を含有するガラス、例えばＢｉ2 Ｏ3 −Ｂ2 Ｏ3 −ＺｎＯ（Ｂ2 Ｏ3 は例えば５０ｍｏｌ％以上）とする。前記ガラスのガラス転移温度は４５０〜５５０℃の範囲であることが好ましい。
【００１５】
前記ガラスの粉末は例えば次のように製造できる。各成分Ｂｉ2 Ｏ3 、Ｂ2 Ｏ3 、ＺｎＯを、それぞれ１５％、５５％、３０％の割合で混合し、８００〜９００℃で溶融してガラス化し、常温にしてから砕き、粉末とする。粒径は小さい方が好ましいが、実験によれば２０μｍより小さければ効果があり、本例では好ましい値の一例として粒径１μｍとした。
【００１６】
次に、前記硫化物系の蛍光体として、ＺｎＣｄＳ：Ａｇ，Ｃｌ、ＺｎＳ：Ｚｎを例として取り上げ、これら各蛍光体の種類ごとにＢ2 Ｏ3 含有ガラスを含む前記蛍光体ペーストを作製し、それぞれについて蛍光表示管を作製して輝度を確認する実験を行なった。
【００１７】
具体的には、前記蛍光体ペーストを蛍光体の種類ごとに別々の基板の陽極導体上に所望のパターンでスクリーン印刷し、４５０℃から５７０℃の範囲内の複数の温度において焼成し、蛍光表示管として発光させた時の輝度を測定した。比較のために、各蛍光体ごとにＢ2 Ｏ3 が含まれていないものも作製した。
【００１８】
図１〜図３は、前記ガラス粉末を蛍光体粉末に対して重量比で０．３％添加した場合の結果を示す。図１はYellowish Orange（イエロウィシュオレンジ）発光の（Ｚｎ0.4 Ｃｄ0.6 ）Ｓ：Ａｇ，Ｃｌの場合、図２はReddish Orange（レディシュオレンジ）発光の（Ｚｎ0.22Ｃｄ0.78）Ｓ：Ａｇ，Ｃｌの場合、図３はBlue（ブルー）発光のＺｎＳ：Ｚｎの場合である。いずれの蛍光体においても、焼成温度が高くなるにつれて、Ｂ2 Ｏ3 が添加されていない試料は輝度が低下するのに対し、本例のＢ2 Ｏ3 ガラス粉末を０．３％添加した蛍光体の試料はほとんど輝度が低下しない。
【００１９】
これは次のような理由によるものと考えられる。Ｂ2 Ｏ3 単体は３００〜３５０℃程度の低温域より昇華するが、Ｂ2 Ｏ3 ガラスは４５０℃以上のガラス転移温度でのみ昇華する。即ち、Ｂ2 Ｏ3 自体は３５０℃程度から昇華するので、Ｂ2 Ｏ3 を直接蛍光体に混合しておくと、蛍光表示管の組み立て工程である封着温度の範囲でも昇華してしまい、前記昇華したＢ2 Ｏ3 がフィラメント等に付着し、エミッションを悪化させる原因となってしまう。しかし本例では、Ｂ2 Ｏ3 ガラスが溶融する４５０℃以下ではガラス中に含まれるＢ2 Ｏ3 が昇華することはないので、蛍光表示管の封着工程でも前記問題は生じない。一方で蛍光体が焼成時に酸化する４５０℃以上の温度範囲ではガラスが溶融して成分のＢ2 Ｏ3 が蛍光体に保護被膜を作るので、蛍光体は酸化することがなく輝度の低下が防止されるのである。
【００２０】
なお、図１〜図３の結果は、Ｂ2 Ｏ3 ガラス粉末の添加が４５０℃から５７０℃の温度範囲で効果があることを示しているが、蛍光表示管の製造工程における焼成工程は４５０℃から５５０℃の温度範囲で行なわれるのが通常であり、この範囲での蛍光体の酸化を防止できれば、蛍光表示管の製造技術においては充分な効果として認識できる。
【００２１】
表１は、上述のように製作した蛍光表示管におけるＺｎＣｄＳ：Ａｇ，Ｃｌ蛍光体のエミッション特性（μＡ／ｍｍ2 ）の相対値を、従来例の酸化硼素（Ｂ2 Ｏ3 ）直接添加の場合と、本例の酸化硼素（Ｂ2 Ｏ3 ）含有ガラス添加の場合と、酸化硼素（Ｂ2 Ｏ3 ）の添加なしの場合とで比較したものである。
【００２２】
【表１】
0003726674.tif 000002
【００２３】
前述したようにＢ2 Ｏ3 を直接添加した従来例では封着工程にてＢ2 Ｏ3 が昇華してフィラメントにダメージを与えているのでエミッションが本例及び添加なしの１００に比べて５０と低くなっている。
【００２４】
５５０℃では、Ｂ2 Ｏ3 を直接添加した従来例ではさらに低くなって４０の値になり、添加なしの例も蛍光体が酸化によるダメージで蛍光体に飛散しやすくなり、この影響でエミッションは４０の値に落ちている。これに反し、本例では４５０℃から５５０℃の温度範囲ではエミッションは安定しており１００〜９０となっている。
【００２５】
図４は、上述のように製作したＺｎＣｄＳ：Ａｇ，Ｃｌ蛍光体の蛍光表示管におけるＳＯ2 の発生量（蛍光表示管内のガス圧で示ス）と焼成温度の関係を示したものである。この図から分かるように、酸化硼素（Ｂ2 Ｏ3 ）の添加なしの場合には５２０℃付近からＳＯ2 ガスの発生が急激に増加しており、ＺｎＣｄＳ：Ａｇ，Ｃｌ蛍光体の酸化分解が急速に増加することがわかるのに対し、本例の酸化硼素（Ｂ2 Ｏ3 ）含有ガラス添加の場合には温度に係わらずＳＯ2 ガスの発生は低い値で一定しており、Ｂ2 Ｏ3 によって蛍光体が保護されていることががわかる。
【００２６】
図５は、本例において、ＺｎＳ：Ｃｕ，Ａｌ蛍光体ペーストに添加する前記Ｂ2 Ｏ3 添加ガラスの量を０から２重量％の範囲で変化させ、各々５５０℃で焼成した場合の各輝度を相対値で表したものである。このグラフから明かなように、Ｂ2 Ｏ3 添加ガラスの添加量０に対する輝度５５に対し、０．０１％の添加で輝度６５となってすでに効果が現れており、０．３％でピークの輝度９５となり、その後添加量の増加につれて輝度相対値は低下していくが、添加量２％においても依然相対輝度６５で効果を示している。よって、この結果からはＢ2 Ｏ3 添加ガラスの添加量は少なくとも０．０１〜２％の範囲で効果があり、さらに相対値で８５以上の好結果が得られる範囲０．１〜０．５％がさらに好ましい範囲である。
【００２７】
【発明の効果】
本発明によれば、Ｂ2 Ｏ3 を含むガラスからなるガラス粉末を硫化物系の蛍光体粒子に対して０．０１〜２％の範囲で添加した材料を用いて蛍光表示管の蛍光体層を形成した。通常、Ｂ2 Ｏ3 を蛍光体層に直接添加すれば製造工程における４５０℃までの温度でこれが昇華してエミッション源にダメージを与えてしまうが、本発明によればそのような恐れがない。さらに４５０℃から５５０℃の温度範囲においてガラスが溶融し、昇華したＢ2 Ｏ3 が蛍光体層に被着してこれを保護するので、当該温度範囲における加熱で蛍光体層が劣化して発光輝度が低下すると言う不都合が回避される。
【図面の簡単な説明】
【図１】図１は、本発明の実施の形態においてＢ2 Ｏ3 を含有するガラス粉末を（Ｚｎ0.4 Ｃｄ0.6 ）Ｓ：Ａｇ，Ｃｌ蛍光体粉末に対して重量比で０．３％添加した場合の結果を示す図である。
【図２】図２は、本発明の実施の形態においてＢ2 Ｏ3 を含有するガラス粉末を（Ｚｎ0.22Ｃｄ0.78）Ｓ：Ａｇ，Ｃｌ蛍光体粉末に対して重量比で０．３％添加した場合の結果を示す図である。
【図３】図３は、本発明の実施の形態においてＢ2 Ｏ3 を含有するガラス粉末をＺｎＳ：Ｚｎ蛍光体粉末に対して重量比で０．３％添加した場合の結果を示す図である。
【図４】本発明の実施の形態の蛍光表示管において（Ｚｎ0.22Ｃｄ0.78）Ｓ：Ａｇ，Ｃｌ蛍光体が発生するＳＯ2 の発生量（蛍光表示管内のガス圧で示ス）と焼成温度の関係を示した図である。
【図５】本発明の実施の形態の蛍光表示管において、（Ｚｎ0.22Ｃｄ0.78）Ｓ：Ａｇ，Ｃｌ蛍光体ペーストに添加するＢ2 Ｏ3 添加ガラスの量を０から２重量％の範囲で変化させ、各々５５０℃で焼成した場合の各輝度を相対値で表した図である。
【図１】
0003726674.tif 000003
【図２】
0003726674.tif 000004
【図３】
0003726674.tif 000005
【図４】
0003726674.tif 000006
【図５】
0003726674.tif 000007